(57)【要約】  多層構造体は、フルオロポリマーの第１の層と、ＵＶ抵抗性フルオロポリマー接着剤層と、第３の層とを含み、フルオロポリマー接着剤層は第１および第３の層の間に存在する。接着剤層は任意選択で紫外線吸収剤を含むことができる。
2013542096.tif 000002
【特許請求の範囲】
【請求項１】
フルオロポリマーの第１の層と、
ＵＶ抵抗性フルオロポリマー接着剤層と、
第３の層とを含み、前記フルオロポリマー接着剤層が前記第１の層と前記第３の層との間に存在する、多層構造体。
【請求項２】
前記フルオロポリマーの第１の層が、ポリフッ化ビニリデン（ＰＶＤＦ）、ポリフッ化ビニル（ＰＶＦ）、ポリテトラフルオロエチレン（ＰＴＦＥ）、テトラフルオロエチレンとパーフルオロメチルビニルエーテルとのコポリマー（ＰＦＡ）、エチレンテトラフルオロエチレンコポリマー（ＥＴＦＥ）、ポリクロロトリフルオロエチレン（ＰＣＴＦＥ）、エチレンクロロトリフルオロエチレンコポリマー（ＥＣＴＦＥ）、フッ素化エチレンプロピレンコポリマー（ＦＥＰ）、エチレンとフッ素化エチレンプロピレンとのコポリマー（ＥＦＥＰ）、テトラフルオロエチレンとヘキサフルオロプロピレンとフッ化ビニリデンとのターポリマー（ＴＨＶ）、テトラフルオロエチレンとヘキサフルオロプロピレンとエチレンとのターポリマー（ＨＴＥ）、またはそれらの任意の組み合わせから選択される、請求項１に記載の多層構造体。
【請求項３】
前記ＵＶ抵抗性フルオロポリマー接着剤が、オレフィン系部分、ヒドロキシル、エーテル部分、メタクリレート、アクリレート、エポキシド、シラン部分、リン酸部分、スルホン酸部分、またはカルボン酸部分から選択される１つ以上の部分で官能化される、請求項１または２に記載の多層構造体。
【請求項４】
ＵＶ抵抗性フルオロポリマー接着剤が、オレフィン系部分およびヒドロキシル部分で官能化されたテトラフルオロエチレンである、請求項３に記載の多層構造体。
【請求項５】
前記ＵＶ抵抗性フルオロポリマー接着剤が、アルキルビニルエーテル部分およびヒドロキシル部分で官能化されたクロロトリフルオロエチレンポリマーである、請求項３に記載の多層構造体。
【請求項６】
前記ＵＶ抵抗性フルオロポリマー接着剤が、ポリメタクリル酸パーフルオロアルキルまたはポリアクリル酸パーフルオロアルキルである、請求項３に記載の多層構造体。
【請求項７】
前記ＵＶ抵抗性フルオロポリマー接着剤が、パーフルオロウレタンアルキド、パーフルオロポリエーテル、パーフルオロシラン、またはパーフルオロエポキシドである、請求項３に記載の多層構造体。
【請求項８】
前記ＵＶ抵抗性フルオロポリマー接着剤が、アルキルアミド、アルコキシシラン、またはホスフェート部分で官能化された官能化パーフルオロ−ポリエーテルポリマーである、請求項３に記載の多層構造体。
【請求項９】
前記ＵＶ抵抗性フルオロポリマー接着剤が非晶質フルオロポリマーである、請求項３に記載の多層構造体。
【請求項１０】
前記第３の層が、フルオロポリマー類、ポリエチレン類、ポリプロピレン類、ナイロン類、ＥＰＤＭ、ポリエステル類、ポリカーボネート類、エチレン−プロピレンエラストマーコポリマー類、ポリスチレン類、エチレン−スチレンコポリマー類、エチレン−スチレンと他のＣ３〜Ｃ２０オレフィン類とのターポリマー類、エチレンまたはプロピレンとアクリル酸またはメタクリル酸とのコポリマー類、ポリアクリレート類、ポリメタクリレート類、エチレン−プロピレンコポリマー類、エチル酢酸ビニル（ＥＶＡ）、エチレンアクリル酸ブチル（ＥＢＡ）エチレンアクリル酸メチル（ＥＭＡ）、アイオノマー類、酸官能化ポリオレフィン類、ポリウレタン類、オレフィンエラストマー類、熱可塑性シリコーン類、ポリビニルブチラール類、またはそれらの混合物から選択される、請求項１〜９のいずれか一項に記載の多層構造体。
【請求項１１】
前記多層構造体が少なくとも８５％の可視光透過率を有する、請求項１〜１０のいずれか一項に記載の多層構造体。
【請求項１２】
前記可視光透過率が少なくとも９０％である、請求項１〜１０のいずれか一項に記載の多層構造体。
【請求項１３】
前記可視光透過率が少なくとも９２％である、請求項１〜１０のいずれか一項に記載の多層構造体。
【請求項１４】
前記ＵＶ抵抗性フルオロポリマー接着剤がＵＶ吸収剤をさらに含む、請求項１〜１０のいずれか一項に記載の多層構造体。
【請求項１５】
前記ＵＶ吸収剤が、ベンゾフェノン、ベンゾトリアゾール、トリアジン、またはベンゾオキサジノンである、請求項１４に記載の多層構造体。
【請求項１６】
前記第３の層が光安定剤を含む、請求項１〜１５のいずれか一項に記載の多層構造体。
【請求項１７】
前記光安定剤がヒンダードアミン光安定剤である、請求項１６に記載の多層構造体。
【請求項１８】
架橋性物質または架橋剤をさらに含む、請求項１〜１７のいずれか一項に記載の多層構造体。
【請求項１９】
前記架橋性物質が、アミン類、アミド類、無水物類、フェノール類、イソシアネート類、ヒドロキシル類、カルボキシル類、チタネート類、ジルコネート類、アルミネート類、プロトン供与体類、過酸化物類、シラン類、金属イオン類、水分、またはそれらの組み合わせを含有する一、二、または多官能性含有物質から選択される、請求項１８に記載の多層構造体。
【請求項２０】
前記架橋剤が、熱、圧力、水分、ｐＨ変化、ＵＶ光、過酸化物類、パーサルフェート類などの熱開始剤、感光性開始剤、γ線、電子ビーム、酸触媒、塩基触媒、金属イオン類、またはそれらの組み合わせから選択される、請求項１８に記載の多層構造体。
【請求項２１】
請求項１〜２０のいずれか一項に記載の多層構造体を含む、電子デバイスのフロントシートまたはバックシート構造体。
【請求項２２】
請求項１〜２０のいずれか一項に記載の多層構造体を含む、医療用または医薬品用包装構造体。
【請求項２３】
前記フルオロポリマー接着剤層がＵＶ吸収剤を実質的に含まない、請求項２２に記載の医療用または医薬品用包装構造体。
【請求項２４】
請求項２３に記載の包装構造体を含む包装された医療用または医薬品用構成要素を滅菌する方法であって、前記包装構造体を通して、前記包装された構成要素にＵＶ放射線を照射するステップによる、方法。
【請求項２５】
フルオロポリマーの第１の層と、
ＵＶ抵抗性フルオロポリマー接着剤層とを含む、構造体。
【請求項２６】
前記フルオロポリマーの第１の層が、ポリフッ化ビニリデン（ＰＶＤＦ）、ポリフッ化ビニル（ＰＶＦ）、ポリテトラフルオロエチレン（ＰＴＦＥ）、テトラフルオロエチレンとパーフルオロメチルビニルエーテルとのコポリマー（ＰＦＡ）、エチレンテトラフルオロエチレンコポリマー（ＥＴＦＥ）、ポリクロロトリフルオロエチレン（ＰＣＴＦＥ）、エチレンクロロトリフルオロエチレンコポリマー（ＥＣＴＦＥ）、フッ素化エチレンプロピレンコポリマー（ＦＥＰ）、エチレンとフッ素化エチレンプロピレンとのコポリマー（ＥＦＥＰ）、テトラフルオロエチレンとヘキサフルオロプロピレンとフッ化ビニリデンとのターポリマー（ＴＨＶ）、テトラフルオロエチレンとヘキサフルオロプロピレンとエチレンとのターポリマー（ＨＴＥ）、またはそれらの任意の組み合わせから選択される、請求項２５に記載の多層構造体。
【請求項２７】
前記ＵＶ抵抗性フルオロポリマー接着剤が、オレフィン系部分、ヒドロキシル、エーテル部分、メタクリレート、アクリレート、エポキシド、シラン部分、リン酸部分、スルホン酸部分、またはカルボン酸部分から選択される１つ以上の部分で官能化される、請求項２５または２６に記載の構造体。
【請求項２８】
前記ＵＶ抵抗性フルオロポリマー接着剤が、オレフィン系部分およびヒドロキシル部分で官能化されたテトラフルオロエチレンである、請求項２７に記載の構造体。
【請求項２９】
前記ＵＶ抵抗性フルオロポリマー接着剤が、アルキルビニルエーテル部分およびヒドロキシル部分で官能化されたクロロトリフルオロエチレンポリマーである、請求項２７に記載の構造体。
【請求項３０】
前記ＵＶ抵抗性フルオロポリマー接着剤が、ポリメタクリル酸パーフルオロアルキルまたはポリアクリル酸パーフルオロアルキルである、請求項２７に記載の構造体。
【請求項３１】
前記ＵＶ抵抗性フルオロポリマー接着剤が、パーフルオロウレタンアルキド、パーフルオロポリエーテル、パーフルオロシラン、またはパーフルオロエポキシドである、請求項２７に記載の構造体。
【請求項３２】
前記ＵＶ抵抗性フルオロポリマー接着剤が、アルキルアミド、アルコキシシラン、またはホスフェート部分で官能化された官能化パーフルオロ−ポリエーテルポリマーである、請求項２７に記載の構造体。
【請求項３３】
前記ＵＶ抵抗性フルオロポリマー接着剤が非晶質フルオロポリマーである、請求項２７に記載の構造体。
【請求項３４】
前記多層構造体が少なくとも８５％の可視光透過率を有する、請求項２５〜３３のいずれか一項に記載の構造体。
【請求項３５】
前記可視光透過率が少なくとも９０％である、請求項２５〜３３のいずれか一項に記載の構造体。
【請求項３６】
前記可視光透過率が少なくとも９２％である、請求項２５〜３３のいずれか一項に記載の構造体。
【請求項３７】
前記ＵＶ抵抗性フルオロポリマー接着剤がＵＶ吸収剤をさらに含む、請求項２５〜３３のいずれか一項に記載の構造体。
【請求項３８】
前記ＵＶ吸収剤が、ベンゾフェノン、ベンゾトリアゾール、トリアジン、またはベンゾオキサジノンである、請求項３７に記載の構造体。
【請求項３９】
架橋性物質または架橋剤をさらに含む、請求項２５〜３８のいずれか一項に記載の構造体。
【請求項４０】
前記架橋性物質が、アミン類、アミド類、無水物類、フェノール類、イソシアネート類、ヒドロキシル類、カルボキシル類、チタネート類、ジルコネート類、アルミネート類、プロトン供与体類、過酸化物類、シラン類、金属イオン類、水分、またはそれらの組み合わせを含有する一、二、または多官能性含有物質から選択される、請求項３９に記載の構造体。
【請求項４１】
前記架橋剤が、熱、圧力、水分、ｐＨ変化、ＵＶ光、過酸化物類、パーサルフェート類などの熱開始剤、感光性開始剤、γ線、電子ビーム、酸触媒、塩基触媒、金属イオン類、またはそれらの組み合わせから選択される、請求項３９に記載の構造体。
【請求項４２】
請求項２５〜４１のいずれか一項に記載の多層構造体を含む、電子デバイスのフロントシートまたはバックシート構造体。
【請求項４３】
請求項２５〜４１のいずれか一項に記載の多層構造体を含む、医療用または医薬品用包装構造体。
【請求項４４】
前記ＵＶ抵抗性フルオロポリマー接着剤層がＵＶ吸収剤を実質的に含まない、請求項４３に記載の医療用または医薬品用包装構造体。
【請求項４５】
請求項４４に記載の包装構造体を含む包装された医療用または医薬品用構成要素を滅菌する方法であって、前記包装構造体を通して、前記包装された構成要素にＵＶ放射線を照射するステップによる、方法。
【請求項４６】
多層構造体の作製方法であって、
ＵＶ抵抗性フルオロポリマー接着剤をフルオロポリマーの第１の層に塗布して多層構造体を得るステップを含む，方法。
【請求項４７】
前記フルオロポリマーの第１の層が、ポリフッ化ビニリデン（ＰＶＤＦ）、ポリフッ化ビニル（ＰＶＦ）、ポリテトラフルオロエチレン（ＰＴＦＥ）、テトラフルオロエチレンとパーフルオロメチルビニルエーテルとのコポリマー（ＰＦＡ）、エチレンテトラフルオロエチレンコポリマー（ＥＴＦＥ）、ポリクロロトリフルオロエチレン（ＰＣＴＦＥ）、エチレンクロロトリフルオロエチレンコポリマー（ＥＣＴＦＥ）、フッ素化エチレンプロピレンコポリマー（ＦＥＰ）、エチレンとフッ素化エチレンプロピレンとのコポリマー（ＥＦＥＰ）、テトラフルオロエチレンとヘキサフルオロプロピレンとフッ化ビニリデンとのターポリマー（ＴＨＶ）、テトラフルオロエチレンとヘキサフルオロプロピレンとエチレンとのターポリマー（ＨＴＥ）、またはそれらの任意の組み合わせから選択される、請求項４６に記載の方法。
【請求項４８】
前記ＵＶ抵抗性フルオロポリマー接着剤が、オレフィン系部分、ヒドロキシル、エーテル部分、メタクリレート、アクリレート、エポキシド、シラン部分、リン酸部分、スルホン酸部分、またはカルボン酸部分から選択される１つ以上の部分で官能化される、請求項４６または４７に記載の方法。
【請求項４９】
前記ＵＶ抵抗性フルオロポリマー接着剤が、オレフィン系部分およびヒドロキシル部分で官能化されたテトラフルオロエチレンである、請求項４８に記載の方法。
【請求項５０】
前記ＵＶ抵抗性フルオロポリマー接着剤が、アルキルビニルエーテル部分およびヒドロキシル部分で官能化されたクロロトリフルオロエチレンポリマーである、請求項４８に記載の方法。
【請求項５１】
前記ＵＶ抵抗性フルオロポリマー接着剤が、ポリメタクリル酸パーフルオロアルキルまたはポリアクリル酸パーフルオロアルキルである、請求項４８に記載の方法。
【請求項５２】
前記ＵＶ抵抗性フルオロポリマー接着剤が、パーフルオロウレタンアルキド、パーフルオロポリエーテル、パーフルオロシラン、またはパーフルオロエポキシドである、請求項４８に記載の方法。
【請求項５３】
前記ＵＶ抵抗性フルオロポリマー接着剤が、アルキルアミド、アルコキシシラン、またはホスフェート部分で官能化された官能化パーフルオロ−ポリエーテルポリマー、請求項４８に記載の方法。
【請求項５４】
前記ＵＶ抵抗性フルオロポリマー接着剤が非晶質フルオロポリマーである、請求項４８に記載の方法。
【請求項５５】
前記多層構造体が少なくとも８５％の可視光透過率を有する、請求項４６〜５４のいずれか一項に記載の方法。
【請求項５６】
前記可視光透過率が少なくとも９０％である、請求項４６〜５４のいずれか一項に記載の方法。
【請求項５７】
前記可視光透過率が少なくとも９２％である、請求項４６〜５４のいずれか一項に記載の方法。
【請求項５８】
前記ＵＶ抵抗性フルオロポリマー接着剤がＵＶ吸収剤をさらに含む、請求項４６〜５４のいずれか一項に記載の方法。
【請求項５９】
前記ＵＶ吸収剤が、ベンゾフェノン、ベンゾトリアゾール、トリアジン、またはベンゾオキサジノンである、請求項５８に記載の方法。
【請求項６０】
架橋性物質または架橋剤を前記ＵＶ抵抗性フルオロポリマー接着剤と混合するステップをさらに含む、請求項４６〜５９のいずれか一項に記載の方法。
【請求項６１】
前記架橋性物質が、アミン類、アミド類、無水物類、フェノール類、イソシアネート類、ヒドロキシル類、カルボキシル類、チタネート類、ジルコネート類、アルミネート類、プロトン供与体類、過酸化物類、シラン類、金属イオン類、水分、またはそれらの組み合わせを含有する一、二、または多官能性含有物質から選択される、請求項６０に記載の方法。
【請求項６２】
前記架橋剤が、熱、圧力、水分、ｐＨ変化、ＵＶ光、過酸化物類、パーサルフェート類などの熱開始剤、感光性開始剤、γ線、電子ビーム、酸触媒、塩基触媒、金属イオン類、またはそれらの組み合わせから選択される、請求項６０に記載の方法。
【請求項６３】
請求項２５〜４１のいずれか一項に記載の構造体と、前記構造体を第３の層に取り付けるための取扱説明書とを含む、包装された物品。
【請求項６４】
真空シールされた容器または包装材料中に含まれる請求項２５〜４１のいずれか一項に記載の構造体を含む、包装された物品。
【発明の詳細な説明】
【技術分野】
【０００１】
関連出願の相互参照
本出願は、２０１１年８月１８日に出願された米国特許出願第１３／２１２，３２８号明細書の優先権を主張し、米国特許法第１１９条（ｅ）に基づき２０１０年９月１０日に出願された米国仮特許出願第６１／３８１，５７４号明細書の優先権も主張し、これらの内容全体が参照により本明細書に援用される。
【０００２】
本開示は、一般に、多層構造体、ならびにそれより形成された電子デバイスおよび光起電力装置に関する。
【背景技術】
【０００３】
エネルギー価格が上昇し、炭化水素燃料の環境への影響への関心が高まるにつれて、産業界はソーラーパワーなどの代替エネルギー源に注目している。特に、産業界は、太陽光を電流に変換する光起電力装置に注目している。光起電力装置は継続中の運転費は少ないが、光起電力装置の設置費用の多くがあらかじめ設備費に含まれる。したがって、光起電力装置の経済的な実行可能性は、設備費および耐久性に大きく依存している。
【発明の概要】
【発明が解決しようとする課題】
【０００４】
使用中、光起電力装置は紫外光にさらされる。光起電力装置を保護するために、封止材および他のポリマーフィルムが、光起電力装置の表面上に配置される。しかし、このような封止材および他のポリマーフィルム自体は、紫外光の影響を受けやすく、経時により劣化しうる。このような劣化によって封止材およびポリマーフィルムの有効性が低下し、それによって光起電力装置が損傷する可能性が生じたり、保護フィルムの劣化のために装置の運転実用性が低下したりする。
【０００５】
耐久性の問題は、他のエネルギー源に対する光起電力システムの優位性に影響する。太陽エネルギーの解決策は環境への影響が少ないという魅力があるにもかかわらず、光起電力装置は、既存の送電網の価格で電気を得るのに苦心している。耐久性の低下は、既存の光起電力装置の実施可能性を非常に妨害するものとなる。
【０００６】
したがって、改善された光起電力システムが望まれていよう。
【課題を解決するための手段】
【０００７】
本発明は、フルオロポリマーの第１の層と；フルオロポリマーの第１の層または第３の層の上に配置されるＵＶ抵抗性フルオロポリマー接着剤層と；フルオロポリマー接着剤層の上に配置される、またはフルオロポリマー層接着剤が上に配置される第３の層とを含む、フィルムなどの多層構造体に関する。
【０００８】
別の一実施形態においては、本発明は、フルオロポリマーの第１の層と、第１の層の上に配置されるＵＶ抵抗性フルオロポリマー接着剤層とを含む構造体に関する。
【０００９】
ある態様においては、ＵＶ抵抗性フルオロポリマー接着剤層は、架橋、縮合、またはその他の反応を引き起こす外部条件に対して反応することができる。したがって、ＵＶ抵抗性フルオロポリマー接着剤は、「反応性」結合層と見なすことができる。ＵＶ抵抗性フルオロポリマー層は、架橋剤などの添加剤と反応することも、接着剤自体の中の官能性部分と反応することもできる。
【００１０】
ＵＶ抵抗性フルオロポリマー接着剤層は、そのポリマーの化学的／物理的性質のために本来ＵＶ抵抗性である。ＵＶ抵抗性フルオロポリマー層の利点の１つは、ＵＶ抵抗性を得るために接着剤にＵＶ吸収材料を加える必要がないことである。したがって、ＵＶ抵抗性フルオロポリマー接着剤と接触層との間の界面は、材料の接着性を低下させることがあるＵＶ吸収添加剤を含有する接着剤よりも優れている。さらに、ＵＶ抵抗性に関してＵＶ抵抗性フルオロポリマー接着剤は、ＵＶ吸収材料が加えられることでより不均一な性質となりうる系と比較して、多層フィルム全体でより均一なＵＶ抵抗性を得ることができる。
【００１１】
典型的には、フルオロポリマーは、ポリフッ化ビニリデン（ＰＶＤＦ）、ポリフッ化ビニル（ＰＶＦ）、ポリテトラフルオロエチレン（ＰＴＦＥ）、テトラフルオロエチレンとパーフルオロメチルビニルエーテルとのコポリマー（ＰＦＡ）、エチレンテトラフルオロエチレンコポリマー（ＥＴＦＥ）、ポリクロロトリフルオロエチレン（ＰＣＴＦＥ）、エチレンクロロトリフルオロエチレンコポリマー（ＥＣＴＦＥ）、フッ素化エチレンプロピレンコポリマー（ＦＥＰ）、エチレンとフッ素化エチレンプロピレンとのコポリマー（ＥＦＥＰ）、テトラフルオロエチレンとヘキサフルオロプロピレンとフッ化ビニリデンとのターポリマー（ＴＨＶ）、テトラフルオロエチレンとヘキサフルオロプロピレンとエチレンとのターポリマー（ＨＴＥ）、またはそれらの任意の組み合わせから選択される。
【００１２】
種々の実施形態において、第３の層は、ＵＶ抵抗性フルオロポリマー接着剤に接着しうる任意の材料であってよい。
【００１３】
添付の図面を参照することによって、本開示をより十分に理解でき、その多くの特徴および利点が当業者に明らかとなるであろう。
【図面の簡単な説明】
【００１４】
【図１】フルオロポリマー層と、ＵＶ抵抗性フルオロポリマー接着剤と、第３の層とを含む多層構造体の図である。
【発明を実施するための形態】
【００１５】
異なる図面中で同じ参照記号が使用される場合は、類似または同一の要素を示している。
【００１６】
図１に示されるように、本発明の多層構造体１０は、フルオロポリマー層２０、ＵＶ抵抗性フルオロポリマー接着剤層３０、および保護層４０などの第３の層を含む。
【００１７】
用語「多層構造体」は多層フィルムを含むことを理解されたい。通常、多層構造体は多層フィルムよりも厚い。多層フィルムの厚さは、典型的には約１ミル〜約３０の範囲である。構造体の厚さは大きく変動することができ、保護層または第３の層４０は約０．５ミル〜約１００ミルまたはより厚くすることができる。たとえば、フルオロポリマー層２０およびＵＶ抵抗性フルオロポリマー接着剤層３０をれんがに取り付けて多層構造体を得ることができる。用語「多層フィルム」および「多層構造体」は本明細書全体で同義で使用され、限定されるものではないことを理解されたい。
【００１８】
一実施形態においては、多層構造体１０は多層フィルムである。多層フィルム１０は、フルオロポリマー層２０およびＵＶ抵抗性フルオロポリマー接着剤層３０を含む。次にこの構造体は、後の時点で第３の層または基材に取り付けることができる。好適な第３の層／基材は本明細書に記載されている。
【００１９】
別の一実施形態においては、多層構造体１０は多層フィルムでもある。多層フィルム１０は、光起電力装置の障壁または保護層として使用することができる。多層フィルム１０は、屋外環境において耐久性で透明の保護が必要となる任意の物品の障壁または保護層として使用することもできる。このような物品としては、屋外標識、日よけ、屋根材、屋外用電子デバイスなどを挙げることができる。本発明の多層フィルムの利点の１つは、可視光がフィルムを透過することができ、ＵＶ吸収剤を利用する必要なくフルオロポリマー層２０および／または層４０の間の接着接合が維持されることである。代替的一実施形態においては、下の層を保護するために、ＵＶ吸収剤を接着剤層に加えることができる。層４０が、フルオロポリマーなどの本来ＵＶ抵抗性であるか、ＤｕＰｏｎｔ  Ｔｅｉｊｉｎ  ＸＳＴ６６３８またはＸ６６４１ＰＥＴフィルムなどのＵＶ添加剤があらかじめ充填されているかのいずれかの場合、ＵＶ吸収剤は接着剤層中には不要となる。理論によって限定しようとするものではないが、本来ＵＶ抵抗性である（添加剤としてのＵＶ吸収剤が不要である）ＵＶ抵抗性フルオロポリマー接着剤層材料の使用は、種々の層の間の改善された接着性を促進するのに役立つと考えられる。
【００２０】
フルオロポリマー層２０は０．５ミル〜２０ミルの範囲内の厚さを有する。たとえば、層２０は、０．５ミル〜１０ミルの範囲内、たとえば０．５ミル〜５ミルの範囲内、またはさらには０．５ミル〜２ミルの範囲内の厚さを有することができる。
【００２１】
ＵＶ抵抗性フルオロポリマー接着剤層３０は層２０の下にある。一例においては、ＵＶ抵抗性フルオロポリマー接着剤層３０は層２０と直接接触し、介在層を有しない。
【００２２】
ＵＶ抵抗性フルオロポリマー接着剤層３０は、０．２ミル〜１０ミルの範囲内、たとえば０．２ミル〜５ミルの範囲内、０．２ミル〜２ミルの範囲内、たとえば０．２ミル〜１．５ミルの範囲内、または０．５ミル〜１．０ミルの範囲内の厚さを有することができる。あるいは、ＵＶ抵抗性フルオロポリマー接着剤層３０は、２ミル〜１０ミルの範囲内の厚さを有することができる。
【００２３】
太陽光および他の人工光に曝露すると、多層フィルムなどのプラスチック製品の有用寿命に悪影響が生じることがある。ＵＶ放射線は、ポリマー中の化学結合を破壊することができる。この過程は光分解と呼ばれ、最終的には亀裂、チョーキング、変色、および物理的性質の低下が生じる。
【００２４】
本発明以前には、太陽光への曝露に関連する劣化の問題を解決するために、ＵＶ光の損傷効果を抑制するための１つの方法としてＵＶ安定剤が材料に加えられていた。ＵＶ安定剤は、紫外光吸収剤（ＵＶＡ）およびヒンダードアミン光安定剤（ＨＡＬＳ）の２つの大まかな種類に分類することができる。
【００２５】
紫外線吸収剤は、有害な紫外線を優先的に吸収し、それを熱エネルギーとして散逸させることによって機能する。一般的に利用可能なＵＶ吸収剤は、ベンゾフェノン類、ベンゾトリアゾール類、トリアジン類、またはベンゾオキサジノン類を主成分とする。
【００２６】
本発明の多層フィルムは、コーティングまたは積層によって作製することができる。一実施形態においては、多層フィルムは、フルオロポリマー、ＵＶ抵抗性フルオロポリマー接着剤、および第３の層を含む。別の一実施形態においては、多層フィルムを光起電力装置に接着することができる。
【００２７】
本発明の多層フィルムは、２層〜約１２層の材料を含むことができることを理解されたい。たとえば、多層フィルムは、第１の層および第２の層などを繰り返して層形成することができる。さらに、種々の層の組み合わせがこれに含まれ、たとえば、第１の層、第２の層、第１または第２の層とは異なる第３の層、ならびに第１、第２、または第３の層とは異なる第４の層などが含まれる。この場合もこの層形成は、想定する用途に必要なだけ繰り返すことができる。
【００２８】
一態様においては、フルオロポリマーおよびＵＶ抵抗性フルオロポリマー接着剤の２層構造体を袋などのプラスチック容器中で真空シールすることで、フィルムの水分への曝露を制限することができる。次に、この構造体を後で第３の層または基材に取り付け、大気中の水分に曝露することで第３の層または基材に接着することができる。
【００２９】
ポリマーの種類の中では、フルオロポリマーは、高い透明性、良好な絶縁耐力、高純度、化学的不活性、低摩擦係数、高い熱安定性、優れた耐候性、およびＵＶ抵抗性などの顕著な範囲の性質を示すため、独特の材料である。フルオロポリマーは、多くの場合上記性質の組み合わせが必要となる、高性能が要求される用途において頻繁に使用されている。
【００３０】
多層構造体の第１の層（２０）は一般にフルオロポリマーである。「フルオロポリマー」という語句は、当該技術分野において周知であり、たとえば、ポリテトラフルオロエチレン、テトラフルオロエチレンとヘキサフルオロプロピレンとのコポリマー、テトラフルオロエチレン−パーフルオロ（アルキルビニルエーテル）コポリマー（たとえば、テトラフルオロエチレン−パーフルオロ（プロピルビニルエーテル）、ＦＥＰ（フッ素化エチレンプロピレンコポリマー）、ポリフッ化ビニル、ポリフッ化ビニリデン、ならびにコポリマーであって、フッ化ビニル、クロロトリフルオロエチレン、および／またはフッ化ビニリデン（すなわち、ＶＤＦ）と、１種類以上のエチレン系不飽和モノマー、たとえばアルケン類（たとえば、エチレン、プロピレン、ブチレン、および１−オクテン）、クロロアルケン類（たとえば、塩化ビニルおよびテトラクロロエチレン）、クロロフルオロアルケン類（たとえば、クロロトリフルオロエチレン、３−クロロペンタフルオロプロペン、ジクロロジフルオロエチレン、および１，１−ジクロロフルオロエチレン）、フルオロアルケン類（たとえば、トリフルオロエチレン、テトラフルオロエチレン（すなわち、ＴＦＥ）、１−ヒドロペンタフルオロプロペン、２−ヒドロペンタフルオロプロペン、ヘキサフルオロプロピレン（すなわちＨＦＰ）、およびフッ化ビニル）、パーフルオロアルコキシアルキルビニルエーテル類（たとえば、ＣＦ３ＯＣＦ２ＣＦ２ＣＦ２ＯＣＦ＝ＣＦ２）；パーフルオロアルキルビニルエーテル類（たとえば、ＣＦ３ＯＣＦ＝ＣＦ２およびＣＦ３Ｃ２ＣＦ２ＯＣＦ＝ＣＦ２）、およびそれらの組み合わせとのコポリマーを含むことを意図している。
【００３１】
たとえば、ポリフッ化ビニリデン；フッ化ビニリデンのコポリマー；テトラフルオロエチレン、ヘキサフルオロプロピレン、およびフッ化ビニリデンのコポリマー（たとえば、Ｄｙｎｅｏｎ，ＬＬＣより商品名「ＴＨＶ」で販売されるもの）；テトラフルオロエチレンとヘキサフルオロプロピレンとのコポリマー；およびその他の溶融加工可能なフッ素樹脂の場合にはフルオロポリマーは溶融加工可能となり得ることも；ポリテトラフルオロエチレン、ＴＦＥと少ない量のフッ素化ビニルエーテル類とのコポリマー）、および硬化したフルオロエラストマーの場合にはフルオロポリマーは溶融加工可能でないこともある。
【００３２】
有用なフルオロポリマーとしては、ＨＦＰおよびＶＤＦのモノマー単位を有するコポリマーが挙げられる。
【００３３】
有用なフルオロポリマーとしては、Ｄｙｎｅｏｎ，ＬＬＣより入手可能なものなどのＨＦＰ、ＴＦＥ、およびＶＤＦのコポリマー（すなわち、ＴＨＶ）も挙げられる。
【００３４】
他の有用なフルオロポリマーとしては、エチレン、ＴＦＥ、およびＨＦＰのコポリマーが挙げられ、これもＤｙｎｅｏｎ，ＬＬＣより入手可能である。
【００３５】
さらなる市販のフッ化ビニリデン含有フルオロポリマーとしては、たとえば、Ａｒｋｅｍａより販売される「ＫＹＮＡＲ」（たとえば、「ＫＹＮＡＲ  ７４０」）；Ｓｏｌｖａｙ  Ｓｏｌｅｘｉｓより販売される「ＨＹＬＡＲ」（たとえば、「ＨＹＬＡＲ  ７００」）、およびＤｙｎｅｏｎ，ＬＬＣより販売される「ＦＬＵＯＲＥＬ」（たとえば、「ＦＬＵＯＲＥＬ  ＦＣ−２１７８」）の商品名を有するフルオロポリマーが挙げられる。フッ化ビニリデンとヘキサフルオロプロピレンとのコポリマーも有用である。このようなものとしては、たとえばＡｒｋｅｍａより販売されるＫＹＮＡＲＦＬＥＸ（たとえば  ＫＹＮＡＲＦＬＥＸ  ２８００またはＫＹＮＡＲＦＬＥＸ  ２５５０）が挙げられる。
【００３６】
市販のフッ化ビニルフルオロポリマーとしては、たとえば、Ｅ．Ｉ．ｄｕ  Ｐｏｎｔ  ｄｅ  Ｎｅｍｏｕｒｓ  ＆  Ｃｏｍｐａｎｙ，Ｗｉｌｍｉｎｇｔｏｎ，Ｄｅｌより商品名「ＴＥＤＬＡＲ」で販売されるフッ化ビニルのホモポリマーが挙げられる。
【００３７】
有用なフルオロポリマーとしては、ＤｕＰｏｎｔ、Ｄａｉｋｉｎ、Ｄｙｎｅｏｎ、Ａｓｈａｉなどより入手可能なエチレンとＴＦＥとのコポリマー（すなわち、「ＥＴＦＥ」）も挙げられる。
【００３８】
さらに、有用なフルオロポリマーとしては、エチレンとクロロトリフルオロエチレンとのコポリマー（ＥＣＴＦＥ）が挙げられる。市販の例としては、Ｓｏｌｖａｙ  Ｓｏｌｅｘｉｓ  ＣｏｒｐのＨａｌａｒ  ３５０およびＨａｌａｒ  ５００樹脂が挙げられる。
【００３９】
他の有用なフルオロポリマーとしては、ＨｏｎｅｙｗｅｌｌのＡｃｌａｒなどのクロロトリフルオロエチレンの実質的なホモポリマー（ＰＣＴＦＥ）が挙げられる。
【００４０】
別の一態様においては、フルオロポリマー層を表面処理することができる。一般に、親水性官能基をフルオロポリマー表面に結合させることによって、よりぬれやすくなり、化学結合が起こりやすくなる。プラズマエッチング、コロナ処理、化学蒸着、またはそれらの任意の組み合わせなど、フルオロポリマー表面を官能化する方法は数種類存在する。別の一実施形態においては、プラズマエッチングは、水素、酸素、アセチレン、メタン、ならびにそれらと窒素、アルゴン、およびヘリウムとの混合物などの反応性プラズマを含む。コロナ処理は、反応性炭化水素蒸気、たとえばケトン類、たとえばアセトン、Ｃ１〜Ｃ４の炭素鎖長のアルコール類、ｐ−クロロスチレン、アクリロニトリル、プロピレンジアミン、無水アンモニア、スチレンスルホン酸、四塩化炭素、テトラエチレンペンタミン、シクロヘキシルアミン、チタン酸テトライソプロピル、デシルアミン、テトラヒドロフラン、ジエチレントリアミン、第３級ブチルアミン、エチレンジアミン、トルエン−２，４−ジイソシアネート、メタクリル酸グリシジル、トリエチレンテトラミン、ヘキサン、トリエチルアミン、メチルアルコール、酢酸ビニル、メチルイソプロピルアミン、ビニルブチルエーテル、メタクリル酸メチル、２−ビニルピロリドン、メチルビニルケトン、キシレン、またはそれらの混合物などの蒸気の存在下で行うことができる。
【００４１】
ある技術では、これらの方法の１つを含む複数のステップの組み合わせが使用される。たとえば、表面の活性化は、励起気体種の存在下でのプラズマまたはコロナによって行うことができる。
【００４２】
理論によって限定しようとするものではないが、この方法は、変性フルオロポリマーと接着された層との間に強い層間接着が得られることが分かっている。フルオロポリマーは、米国特許第３，０３０，２９０号明細書、米国特許第３，２５５，０９９号明細書、米国特許第３，２７４，０８９号明細書、米国特許第３，２７４，０９０号明細書、米国特許第３，２７４，０９１号明細書、米国特許第３，２７５，５４０号明細書、米国特許第３，２８４，３３１号明細書、米国特許第３，２９１，７１２号明細書、米国特許第３，２９６，０１１号明細書、米国特許第３，３９１，３１４号明細書、米国特許第３，３９７，１３２号明細書、米国特許第３，４８５，７３４号明細書、米国特許第３，５０７，７６３号明細書、米国特許第３，６７６，１８１号明細書、米国特許第４，５４９，９２１号明細書；および米国特許第６，７２６，９７９号明細書に記載の方法によって表面処理することができ、これらの教示全体があらゆる目的で参照により本明細書に援用される。
【００４３】
一態様においては、電極領域に、アセトン、Ｃ１〜Ｃ４の炭素鎖長のアルコール、テトラヒドロフランメチルエチルケトン、酢酸エチル、酢酸イソプロピル、または酢酸プロピルの蒸気を満たすコロナ放電で、フルオロポリマー基材の表面が処理される。
【００４４】
電極の少なくとも一方は誘電体バリアによって気体媒体から絶縁されている、間隔をあけた２つの電極の間に存在する気体媒体の容量性交換（ｃａｐａｃｉｔａｔｉｖｅ  ｅｘｃｈａｎｇｅ）によってコロナ放電が発生する。これは高電圧低電流の現象であり、電圧は通常キロボルトの単位で測定され、電流は通常ミリアンペアの単位で測定される。コロナ放電は、広範囲の電流および周波数に渡って維持することができる。０．２〜１０気圧の圧力が、一般にコロナ放電作業の限度を画定し、一般には大気圧が望ましい。２０Ｈｚ〜１００ｋＨｚの範囲の周波数が従来使用することができ、特に範囲は５００Ｈｚから、特に３０００Ｈｚ〜１０ｋＨｚである。
【００４５】
別の一態様においては、フルオロポリマーの表面がプラズマで処理される。プラズマは、間に基材が配置され空間には反応性気体が満たされる２つの電極の間のＲＦ（ＡＣ）周波数またはＤＣ放電によって一般に発生させる。プラズマは、原子または分子の大きなパーセント値がイオン化されて、反応性イオン、電子、ラジカル、およびＵＶ放射線となる任意の気体である。
【００４６】
本明細書に記載の多層構造体中に有用なＵＶ抵抗性フルオロポリマー接着剤層３０は、主鎖または側鎖に沿って反応性官能基を有するように化学修飾されたフルオロポリマーである。さらに、他の化学修飾によって、一般的な有機溶媒に対する溶解性および可撓性の増加などの性質をフルオロポリマーに付与することができる。架橋性フルオロポリマー接着剤の１つは、Ｄａｉｋｉｎより入手可能なＺｅｆｆｌｅ（登録商標）接着剤である。Ｚｅｆｆｌｅ（登録商標）は、テトラフルオロエチレンと反応性ヒドロキシル基を有するオレフィンとのコポリマーである。別の架橋性フルオロポリマー接着剤は、Ａｓａｈｉ  ＧｌａｓｓのＬｕｍｉｆｌｏｎ（登録商標）接着剤である。Ｌｕｍｉｆｌｏｎ（登録商標）は、アルキルビニルエーテルおよびヒドロキシル基を有するクロロトリフルオロエチレンポリマーである。これらの変性フルオロポリマー接着剤は、脂肪族イソシアネート類、チタネート類、およびメラミンなどの多種多様の化学架橋剤と反応させることができる。化学反応によって、優れた接着性が得られ、接着剤が不溶性にもなり長期耐久性が得られる。
【００４７】
一態様においては、ＵＶ抵抗性フルオロポリマー接着剤は、官能基を含有する不飽和オレフィンなどのオレフィン系部分、ヒドロキシル、エーテル部分、メタクリレート、アクリレート、エポキシド、シラン部分、リン酸部分、スルホン酸部分、またはカルボン酸部分から選択される１つ以上の部分で官能化される。
【００４８】
別の一態様においては、フルオロポリマー接着剤は、ポリメタクリル酸パーフルオロアルキルまたはポリアクリル酸パーフルオロアルキルである。
【００４９】
さらに別の一態様においては、フルオロポリマー接着剤は、パーフルオロウレタンアルキド、パーフルオロポリエーテル、パーフルオロシラン、またはパーフルオロエポキシドであり、たとえばＣｙｔｏｎｉｘ  ＣｏｒｐよりＦＬＵＯＲＯＰＥＬ（商標）、ＦＬＵＯＲＯＴＨＡＮＥ（商標）、またはＦＬＵＯＲＯＳＹＬ（商標）として販売されるものである。
【００５０】
別の一態様においては、フルオロポリマー接着剤は、アルキルアミド、アルコキシシラン、またはホスフェート部分で官能化された官能化パーフルオロ−ポリエーテルポリマーであり、たとえばＳｏｌｖａｙ  ＳｏｌｅｘｉｓのＦＬＵＯＲＯＬＩＮＫ（商標）として知られているものである。
【００５１】
さらに別の一態様においては、フルオロポリマー接着剤は、ＤｕＰｏｎｔのＴＥＦＬＯＮ（登録商標）ＡＦとして知られる非晶質フルオロポリマーである。
【００５２】
フルオロポリマー接着剤に架橋剤を加えることができる。好適な架橋剤としては、たとえば、アミン類、アミド類、無水物類、フェノール類、イソシアネート類、ヒドロキシル類、カルボキシル類、チタネート類、ジルコネート類、アルミネート類、プロトン供与体類、過酸化物類、シラン類、金属イオン類、水分、またはそれらの組み合わせから選択される一、二、および多官能性の物質が挙げられる。
【００５３】
ＵＶ抵抗性フルオロポリマー接着剤３０は、架橋性物質との反応が進行しうる部分、またはフルオロ接着材料自体に含まれる官能基と反応できる部分で官能化される。反応は、熱、圧力、水分、ｐＨ変化、ＵＶ光、過酸化物類、パーサルフェート類などの熱開始剤、感光性開始剤、γ線および電子ビームなどの放射線、酸触媒、塩基触媒、金属イオン類、またはそれらの組み合わせによって促進することができる。
【００５４】
ＵＶ抵抗性フルオロポリマー接着剤層３０は、さらなる紫外線吸収剤を含むことができる。さらに、ＵＶ抵抗性フルオロポリマー接着剤層３０は、任意選択で光安定剤を含むことができ、任意選択で酸化防止剤を含むことができる。
【００５５】
特定の一例においては、少なくとも２Ｎ／ｃｍの剥離強度、たとえば少なくとも２．０Ｎ／ｃｍ、少なくとも５Ｎ／ｃｍ、少なくとも１０Ｎ／ｃｍ、またはさらには少なくとも１５Ｎ／ｃｍの剥離強度で、ＵＶ抵抗性フルオロポリマー接着剤層３０がフルオロポリマー層２０に接着する。同様に、接着剤層３０は、同様の剥離強度で第３の層に接着する。
【００５６】
ある実施形態においては、任意選択でＵＶ抵抗性フルオロポリマー接着材料３０にＵＶ吸収剤を加えることができる。
【００５７】
ＵＶ抵抗性フルオロポリマー接着剤３０は、０．１重量％〜１５重量％の範囲内、たとえば０．１重量％〜１０重量％の範囲内の量の紫外線吸収剤を含むことができる。特に、ＵＶ抵抗性フルオロポリマー接着剤３０は、少なくとも５．５重量％の紫外線吸収剤、たとえば少なくとも７．０重量％の紫外線吸収剤を含むことができる。さらなる一例においては、ＵＶ抵抗性フルオロポリマー接着剤３０は１５．０重量％を超える紫外線吸収剤は含まない。
【００５８】
好適なＵＶ吸収剤としては、たとえば、ＣＹＡＳＯＲＢ  ＵＶ−９（２−ヒドロキシ−４−メトキシベンゾフェノン、ＣＨＩＭＡＳＳＯＲＢ  ８１（またはＣＹＡＳＯＲＢ  ＵＶ  ５３１）（２ヒドロキシ−４オクチルオキシベンゾフェノン）などのベンゾフェノン類が挙げられる。
【００５９】
ＴＩＮＵＶＩＮ  Ｐ、ＴＩＮＵＶＩＮ  ２３４、ＴＩＮＵＶＩＮ  ３２６、ＴＩＮＵＶＩＮ  ３２８、ＣＹＡＳＯＲＢ  ＵＶ  ５４１１およびＣＹＡＳＯＲＢ  ＵＶ  ２３７は好適なベンゾトリアゾール類の例である。
【００６０】
ＣＹＡＳＯＲＢ  ＵＶ  １１６４（２−［４，６−ビス（２，４−ジメチルフェニル）−１，３，５−トリアジン−２イル］−５（オキスクチルオキシ）フェノールは、代表的なトリアジンＵＶ吸収剤の１つである。
【００６１】
ＣＹＡＳＯＲＢ  ３６３８は、好適なＵＶ吸収剤であり、これはベンゾオキサジノンである。
【００６２】
さらに、ＵＶ抵抗性フルオロポリマー接着剤３０は、ヒンダードアミン光安定剤（ＨＡＬＳ）などの光安定剤を含むことができる。ヒンダードアミン光安定剤（ＨＡＬＳ）は、ほとんどのポリマーの光誘起劣化に対して非常に有効な安定剤である。これらは一般にＵＶ放射線を吸収しないが、ポリマーの劣化を防止する機能を果たす。これらは典型的には、２，２，６，６−テトラメチル−４−ピペリジンアミンおよび２，２，６，６−テトラメチル−４−ピペリジノールなどのテトラアルキルピペラジン類である。
【００６３】
たとえば、ＵＶ抵抗性フルオロポリマー接着剤３０は、０．１重量％〜５重量％の範囲内の量の光安定剤を含むことができる。一例においては、ＵＶ抵抗性フルオロポリマー接着剤３０は、少なくとも２．５重量％の光安定剤、たとえば少なくとも３．５重量％、またはさらには少なくとも５．０重量％の光安定剤を含む。代表的な光安定剤は、Ｃｉｂａ  Ｓｐｅｃｉａｌｔｙ  ＣｈｅｍｉｃａｌｓよりＴｉｎｕｖｉｎ（登録商標）７７０として、またはＣｙｔｅｃｈ  ＩｎｄｕｓｔｒｉｅｓよりＣｙａｓｏｒｂ  ＴＨＴ−４６１１として入手可能である。
【００６４】
多層構造体の第３の層４０は、たとえば、フルオロポリマー（前述のもの）、ポリエチレン（線状低密度ポリエチレン、低密度ポリエチレン、高密度ポリエチレンなど）、ポリプロピレン、ナイロン類（ポリアミド類）、ＥＰＤＭ、ポリエステル類、ポリカーボネート類、エチレン−プロピレンエラストマーコポリマー類、エチレンまたはプロピレンとアクリル酸またはメタクリル酸とのコポリマー類、アクリレート類、メタクリレート類、エチレン−プロピレンコポリマー類、たとえばエチレン酢酸ビニル（ＥＶＡ）、エチレンアクリル酸ブチル（ＥＢＡ）エチレンアクリル酸メチル（ＥＭＡ）などのポリαオレフィン溶融接着剤；アイオノマー類（一般に金属塩として中和された酸官能化ポリオレフィン）、酸官能化ポリオレフィン類、たとえば熱可塑性ポリウレタン（ＴＰＵ）などのポリウレタン類、オレフィンエラストマー類、オレフィン系ブロックコポリマー類、熱可塑性シリコーン類、ポリビニルブチラール、テトラフルオロエチレンとヘキサフルオロプロピレンとフッ化ビニリデンとのターポリマーなどのフルオロポリマーなどの天然または合成のポリマー、金属、複合材料、ガラス、セメント質材料、石、木材、またはその他の任意の好適な基材、またはそれらの任意の組み合わせであってよい。
【００６５】
第３の層４０は一般に０．５ミル〜２０ミルの範囲内の厚さを有する。たとえば、層４０は、０．５ミル〜１０ミルの範囲内、たとえば０．５ミル〜５ミルの範囲内、またはさらには０．５ミル〜２ミルの範囲内の厚さを有することができる。しかし、層４０は、多層構造体が得られる場合には、はるかに厚くてもよい。
【００６６】
層４０は、層の表面上に堆積された無機層を含むことができる。たとえば、無機層は、金属、金属酸化物、金属窒化物、金属炭化物、またはそれらの組み合わせを含むことができる。一例においては、金属は、アルミニウム、銀、金、チタン、スズ、亜鉛、またはそれらの組み合わせを含むことができる。代表的な金属酸化物としては、アルミナ、シリカ、酸化スズ、酸化亜鉛、またはそれらの組み合わせを挙げることができる。代表的な金属窒化物としては、窒化アルミニウム、窒化チタン、窒化ケイ素、窒化亜鉛、またはそれらの組み合わせを挙げることができる。代表的な炭化物としては、炭化ケイ素、炭化アルミニウム、炭化チタン、またはそれらの組み合わせを挙げることができる。無機層の厚さは、３０ｎｍ〜１０００ｎｍの範囲内、たとえば５０ｎｍ〜５００ｎｍの範囲内、またはさらには５０ｎｍ〜２００ｎｍの範囲内であってよい。
【００６７】
本発明の多層構造体は、特に、電子部品の水分、天候、熱、放射線、物理的損傷からの保護、および／または部品の絶縁に使用することができる。電子部品の例としては、結晶シリコンを主成分とする厚い光起電力モジュール、非晶質シリコン、ＣＩＧＳ、ＣｄＴｅ、ＯＰＶ、またはＤＳＳＣに基づく薄い光起電力モジュール、ＬＥＤ、ＬＣＤ、プリント回路基板、フレキシブルディスプレイ、およびプリント配線板のパッケージングが挙げられるが、これらに限定されるものではない。
【００６８】
一実施形態においては、多層構造体を光起電力構造に積層して、光起電力装置を形成することができる。たとえば、光起電力部品を供給することができ、多層積層体を含む保護構造体を光起電力部品の上に取り付けることができる。任意選択で、多層保護構造体を取り付ける前に封止材を光起電力部品に積層することができ、多層保護構造体を封止材に積層することができる。あるいは、接着剤およびフルオロポリマー層とは別に、障壁構造体を光起電力部品の上に取り付けることができる。
【００６９】
たとえば、光起電力部品は少なくとも２つの主面を含む。用語「前面」は、直射日光をより大きな比率で受ける光起電力装置の表面を意味する。実施形態においては、前面は、太陽光を電気に変換する光起電力装置の能動側である。しかし、ある実施形態においては、装置の２つの表面が能動となるように光起電力装置を構成することができる。たとえば、前面は直射日光を電気に変換することができ、裏面は反射した日光を電気に変換することができる。別の例においては、前面は一日のある時点で直射日光を受けることができ、裏面は一日の別の時点で受けることができる。本明細書に記載の実施形態は、このような光起電力構造またはその他の類似の光起電力構造を含むことができる。用語「上の」、「上にある」、「下の」、または「下にある」は、隣接する構造の主面に対する層、構造体、または積層体の配置を意味しており、上の、または上にあるは、その層、構造体、または積層体が、光起電力装置の外面に比較的近いことを意味し、下の、または下にある、は、その層、構造体、または積層体が光起電力装置の外面から比較的離れていることを意味する。本明細書において、用語「上」、「上の」、「上にある」、「下の」、および「下にある」は、表面と記載の構造との間に中間構造を含む場合もある。
【００７０】
別の一実施形態においては、本発明の多層構造体から、限定するものではないがプレッツェル、ポテトチップ、クラッカー、キャンディなどのスナック食品などの食料品の保管に好適な容器または袋を形成することができる。
【００７１】
別の一実施形態においては、本発明の多層構造体から、医薬品用途または医療用途に好適な容器または袋を形成することができる。この実施形態のさらなる一態様においては、フルオロポリマー接着剤層が任意選択のＵＶ吸収剤を使用せずに構成される場合には、多層構造体の容器または袋に収容される医薬品または医療用構成要素は、滅菌のためにＵＶ光を照射することができる。
【００７２】
本発明の多層構造体は、種々の方法によって形成することができる。短期間、たとえば数分から数時間、またはさらには数日で一連のプロセスステップで形成される３層構造体の場合、好ましい方法の１つは、構造体の第１のフルオロポリマー層または第３の層のいずれかの上にＵＶ抵抗性フルオロポリマー接着剤をコーティングすることである。接着剤に溶媒が存在する場合は、溶媒を蒸発させ、次に接着剤層を構造体の残りの層と接触させる。３層構造体の最終的な接着は、積層プロセスにおいて圧力を使用し任意選択により熱を使用して行うことができ、その時間の間に接着剤の最終的な反応を行うことができる。
【００７３】
第３の層が後に、たとえば数日、数週間、またはさらには数か月の後に接着される２層構造体の場合、好ましい方法の１つは、第１のフルオロポリマー層に接着剤を部分的にのみに硬化または未硬化の形態でコーティングすることである。この部分的に硬化した２層構造体を次に、たとえば自己接着を防止するための保護ライナー、および／または大気中の水分、放射線、または後に硬化させるために意図された任意の環境への曝露を排除するための保護シーリングを使用して、好適に包装することができる。２層構造体を後に第３の層に取り付ける場合は、次に選択された硬化機構（本明細書に記載されるように水分、放射線、さらなる熱などへの曝露）によって硬化させることができる。
【００７４】
本発明の多層を接着するために、典型的には高温が使用される。典型的な温度範囲は、一般に、架橋反応の場合にＵＶ抵抗性フルオロポリマーの架橋を誘導するのに十分な温度である。
【００７５】
典型的には、２つの加熱された基材の積層は、加圧下または減圧下で行われる。これは、真空積層またはロールプレス積層などの当該技術分野において周知の多くの方法によって行うことができる。多層構造体に加えられる典型的な圧力は、約１５ｐｓｉ〜約４５ｐｓｉであるが、より高くすることができる。光起電力要素がすでに多層構造体に接触している場合、処理中に光起電力要素が損傷しないように圧力が制御される。
【００７６】
一般に、２つ（以上）の基材の積層は、ロールプレス法が使用される場合は、約１秒未満から数秒の時間で行われる。真空積層が使用される場合、そのプロセスは、２つ以上の材料の積層を完了するために約５〜約１５分を要する場合がある。
【００７７】
あるいは、積層は、任意選択でロールプレスで行うことができる。したがって、フルオロポリマー構造体および非フルオロポリマーがロールプレスで接触する場合、低圧は約１〜約１０ｐｓｉとなり得、中圧は約１０〜約１００ｐｓｉとなることができ、高圧は約１００〜約５００ｐｓｉとなることができ、極端な場合、スチール・オン・スチールニップの場合ではさらに最高で約５０００ｐｓｉとなりうる。
【００７８】
互いの層のコーティングは従来方法によって行うことができる。たとえば、ＵＶ抵抗性フルオロポリマー接着剤は、第１の層または第３の層のいずれかに塗布することができる。次に残りの層を、接着剤がコーティングされた層に取り付けることができる。
【００７９】
基材の接着力は少なくとも約２Ｎ／ｃｍである。好適な範囲としては、ＡＳＴＭ  Ｄ−９０３（２インチ／分の移動速度のＴ型剥離試験方法）で測定して、最大約１５Ｎ／ｃｍ、特に約２〜約１０Ｎ／ｃｍ、特に約５〜約１０Ｎ／ｃｍが挙げられる。
【００８０】
本明細書に記載の多層構造体は、高い光透過性を有することができる。
【００８１】
本明細書に記載の多層構造体は、光起電力装置などの電子デバイスに使用されるフロントシートとして使用することができる。あるいは、本発明の多層フィルムは、光起電力装置などの電子デバイスの透明バックシートとして使用することができる。本発明の多層フィルムは、光起電力装置などの電子デバイスの任意の能動面上に配置可能であることを理解されたい。
【００８２】
本発明は、「キット」をも含む。たとえば、本発明の多層構造体は、好適な材料または容器中に包装して、電子デバイスへの使用などのさらなる使用のための取扱説明書とともに販売することができる。別の一例として、ＵＶ抵抗性フルオロポリマー接着剤（架橋性物質または架橋剤を有するまたは有しない）がフルオロポリマーフィルムに塗布される、構造体が２層構造体である場合、後の時点で別の層または基材に取り付けることができるように構造体を包装することができる。この場合も、構造体がさらなる層に接着するよう、構造体を第３の層に取り付けるのに好適な条件が得られるように、取扱説明書を含めることができる。
【００８３】
１〜６４まで連続して番号が付けられた以下のパラグラフは、本発明の種々の態様を提供している。一実施形態においては、第１のパラグラフ（１）において、本発明は、フルオロポリマーの第１の層と；ＵＶ抵抗性フルオロポリマー接着剤層と、第３の層とを含み、フルオロポリマー接着剤層が第１および第３の層の間に存在する多層構造体を提供する。
【００８４】
２．フルオロポリマーの第１の層が、ポリフッ化ビニリデン（ＰＶＤＦ）、ポリフッ化ビニル（ＰＶＦ）、ポリテトラフルオロエチレン（ＰＴＦＥ）、テトラフルオロエチレンとパーフルオロメチルビニルエーテルとのコポリマー（ＰＦＡ）、エチレンテトラフルオロエチレンコポリマー（ＥＴＦＥ）、ポリクロロトリフルオロエチレン（ＰＣＴＦＥ）、エチレンクロロトリフルオロエチレンコポリマー（ＥＣＴＦＥ）、フッ素化エチレンプロピレンコポリマー（ＦＥＰ）、エチレンとフッ素化エチレンプロピレンとのコポリマー（ＥＦＥＰ）、テトラフルオロエチレンとヘキサフルオロプロピレンとフッ化ビニリデンとのターポリマー（ＴＨＶ）、テトラフルオロエチレンとヘキサフルオロプロピレンとエチレンとのターポリマー（ＨＴＥ）、またはそれらの任意の組み合わせから選択される、パラグラフ１に記載の多層構造体。
【００８５】
３．ＵＶ抵抗性フルオロポリマー接着剤が、オレフィン系部分、ヒドロキシル、エーテル部分、メタクリレート、アクリレート、エポキシド、シラン部分、リン酸部分、スルホン酸部分、またはカルボン酸部分から選択される１つ以上の部分で官能化される、パラグラフ１または２のいずれかに記載の多層構造体。
【００８６】
４．ＵＶ抵抗性フルオロポリマー接着剤が、オレフィン系部分およびヒドロキシル部分で官能化されたテトラフルオロエチレンである、パラグラフ３に記載の多層構造体。
【００８７】
５．ＵＶ抵抗性フルオロポリマー接着剤が、アルキルビニルエーテル部分およびヒドロキシル部分で官能化されたクロロトリフルオロエチレンポリマーである、パラグラフ３に記載の多層構造体。
【００８８】
６．ＵＶ抵抗性フルオロポリマー接着剤が、ポリメタクリル酸パーフルオロアルキルまたはポリアクリル酸パーフルオロアルキルである、パラグラフ３に記載の多層構造体。
【００８９】
７．ＵＶ抵抗性フルオロポリマー接着剤が、パーフルオロウレタンアルキド、パーフルオロポリエーテル、パーフルオロシラン、またはパーフルオロエポキシドである、パラグラフ３に記載の多層構造体。
【００９０】
８．ＵＶ抵抗性フルオロポリマー接着剤が、アルキルアミド、アルコキシシラン、またはホスフェート部分で官能化された官能化パーフルオロ−ポリエーテルポリマーである、パラグラフ３に記載の多層構造体。
【００９１】
９．ＵＶ抵抗性フルオロポリマー接着剤が非晶質フルオロポリマーである、パラグラフ３に記載の多層構造体。
【００９２】
１０．第３の層が、フルオロポリマー類、ポリエチレン類、ポリプロピレン類、ナイロン類、ＥＰＤＭ、ポリエステル類、ポリカーボネート類、エチレン−プロピレンエラストマーコポリマー類、ポリスチレン類、エチレン−スチレンコポリマー類、エチレン−スチレンと他のＣ３〜Ｃ２０オレフィン類とのターポリマー類、エチレンまたはプロピレンとアクリル酸またはメタクリル酸とのコポリマー類、ポリアクリレート類、ポリメタクリレート類、エチレン−プロピレンコポリマー類、エチル酢酸ビニル（ＥＶＡ）、エチレンアクリル酸ブチル（ＥＢＡ）エチレンアクリル酸メチル（ＥＭＡ）、アイオノマー類、酸官能化ポリオレフィン類、ポリウレタン類、オレフィンエラストマー類、熱可塑性シリコーン類、ポリビニルブチラール類、またはそれらの混合物から選択される、パラグラフ１〜９のいずれか１つに記載の多層構造体。
【００９３】
１１．多層構造体が少なくとも８５％の可視光透過率を有する、パラグラフ１〜１０のいずれか１つに記載の多層構造体。
【００９４】
１２．可視光透過率が少なくとも９０％である、パラグラフ１〜１０のいずれか１つに記載の多層構造体。
【００９５】
１３．可視光透過率が少なくとも９２％である、パラグラフ１〜１０のいずれか１つに記載の多層構造体。
【００９６】
１４．ＵＶ抵抗性フルオロポリマー接着剤がＵＶ吸収剤をさらに含む、パラグラフ１〜１０のいずれか１つに記載の多層構造体。
【００９７】
１５．ＵＶ吸収剤が、ベンゾフェノン、ベンゾトリアゾール、トリアジン、またはベンゾオキサジノンである、パラグラフ１４に記載の多層構造体。
【００９８】
１６．第３の層が光安定剤を含む、パラグラフ１〜１５のいずれか１つに記載の多層構造体。
【００９９】
１７．光安定剤がヒンダードアミン光安定剤である、パラグラフ１６に記載の多層構造体。
【０１００】
１８．パラグラフ１〜１７のいずれか１つに記載の多層構造体、架橋性物質または架橋剤をさらに含む。
【０１０１】
１９．架橋性物質が、アミン類、アミド類、無水物類、フェノール類、イソシアネート類、ヒドロキシル類、カルボキシル類、チタネート類、ジルコネート類、アルミネート類、プロトン供与体類、過酸化物類、シラン類、金属イオン類、水分、またはそれらの組み合わせを含有する一、二、または多官能性含有物質から選択される、パラグラフ１８に記載の多層構造体。
【０１０２】
２０．架橋剤が、熱、圧力、水分、ｐＨ変化、ＵＶ光、過酸化物類、パーサルフェート類などの熱開始剤、感光性開始剤、γ線、電子ビーム、酸触媒、塩基触媒、金属イオン類、またはそれらの組み合わせから選択される、パラグラフ１８に記載の多層構造体。
【０１０３】
２１．パラグラフ１〜２０のいずれか１つに記載の多層構造体を含む、電子デバイスのフロントシートまたはバックシート構造体。
【０１０４】
２２．パラグラフ１〜２０のいずれか１つに記載の多層構造体を含む、医療用または医薬品用包装構造体。
【０１０５】
２３．フルオロポリマー接着剤層がＵＶ吸収剤を実質的に含まない、パラグラフ２２に記載の医療用または医薬品用包装構造体。
【０１０６】
２４．パラグラフ２３に記載の包装構造体を含む包装された医療用または医薬品用構成要素を滅菌する方法であって、包装構造体を通して、包装された構成要素にＵＶ放射線を照射するステップによる、方法。
【０１０７】
２５．フルオロポリマーの第１の層と；ＵＶ抵抗性フルオロポリマー接着剤層とを含む、構造体。
【０１０８】
２６．フルオロポリマーの第１の層が、ポリフッ化ビニリデン（ＰＶＤＦ）、ポリフッ化ビニル（ＰＶＦ）、ポリテトラフルオロエチレン（ＰＴＦＥ）、テトラフルオロエチレンとパーフルオロメチルビニルエーテルとのコポリマー（ＰＦＡ）、エチレンテトラフルオロエチレンコポリマー（ＥＴＦＥ）、ポリクロロトリフルオロエチレン（ＰＣＴＦＥ）、エチレンクロロトリフルオロエチレンコポリマー（ＥＣＴＦＥ）、フッ素化エチレンプロピレンコポリマー（ＦＥＰ）、エチレンとフッ素化エチレンプロピレンとのコポリマー（ＥＦＥＰ）、テトラフルオロエチレンとヘキサフルオロプロピレンとフッ化ビニリデンとのターポリマー（ＴＨＶ）、テトラフルオロエチレンとヘキサフルオロプロピレンとエチレンとのターポリマー（ＨＴＥ）、またはそれらの任意の組み合わせから選択される、パラグラフ２５に記載の多層構造体。
【０１０９】
２７．ＵＶ抵抗性フルオロポリマー接着剤が、オレフィン系部分、ヒドロキシル、エーテル部分、メタクリレート、アクリレート、エポキシド、シラン部分、リン酸部分、スルホン酸部分、またはカルボン酸部分から選択される１つ以上の部分で官能化される、パラグラフ２５または２６に記載の多層構造体。
【０１１０】
２８．ＵＶ抵抗性フルオロポリマー接着剤が、オレフィン系部分およびヒドロキシル部分で官能化されたテトラフルオロエチレンである。パラグラフ２７に記載の多層構造体。
【０１１１】
２９．ＵＶ抵抗性フルオロポリマー接着剤が、アルキルビニルエーテル部分およびヒドロキシル部分で官能化されたクロロトリフルオロエチレンポリマーである、パラグラフ２７に記載の多層構造体。
【０１１２】
３０．ＵＶ抵抗性フルオロポリマー接着剤が、ポリメタクリル酸パーフルオロアルキルまたはポリアクリル酸パーフルオロアルキルである、パラグラフ２７に記載の多層構造体。
【０１１３】
３１．ＵＶ抵抗性フルオロポリマー接着剤が、パーフルオロウレタンアルキド、パーフルオロポリエーテル、パーフルオロシラン、またはパーフルオロエポキシドである、パラグラフ２７に記載の多層構造体。
【０１１４】
３２．ＵＶ抵抗性フルオロポリマー接着剤が、アルキルアミド、アルコキシシラン、またはホスフェート部分で官能化された官能化パーフルオロ−ポリエーテルポリマーである、パラグラフ２７に記載の多層構造体。
【０１１５】
３３．ＵＶ抵抗性フルオロポリマー接着剤が非晶質フルオロポリマーである、パラグラフ２７に記載の多層構造体。
【０１１６】
３４．多層構造体が少なくとも８５％の可視光透過率を有する、パラグラフ２５〜３３のいずれか１つに記載の多層構造体。
【０１１７】
３５．可視光透過率が少なくとも９０％である、パラグラフ２５〜３３のいずれか１つに記載の多層構造体。
【０１１８】
３６．可視光透過率が少なくとも９２％である、パラグラフ２５〜３３のいずれか１つに記載の多層構造体。
【０１１９】
３７．ＵＶ抵抗性フルオロポリマー接着剤がＵＶ吸収剤をさらに含む、パラグラフ２５〜３３のいずれか１つに記載の多層構造体。
【０１２０】
３８．ＵＶ吸収剤が、ベンゾフェノン、ベンゾトリアゾール、トリアジン、またはベンゾオキサジノンである、パラグラフ３７に記載の多層構造体。
【０１２１】
３９．架橋性物質または架橋剤をさらに含む、パラグラフ２５〜３８のいずれか１つに記載の多層構造体。
【０１２２】
４０．架橋性物質が、アミン類、アミド類、無水物類、フェノール類、イソシアネート類、ヒドロキシル類、カルボキシル類、チタネート類、ジルコネート類、アルミネート類、プロトン供与体類、過酸化物類、シラン類、金属イオン類、水分、またはそれらの組み合わせを含有する一、二、または多官能性含有物質から選択される、パラグラフ３９に記載の多層構造体。
【０１２３】
４１．架橋剤が、熱、圧力、水分、ｐＨ変化、ＵＶ光、過酸化物類、パーサルフェート類などの熱開始剤、感光性開始剤、γ線、電子ビーム、酸触媒、塩基触媒、金属イオン類、またはそれらの組み合わせから選択される、パラグラフ３９に記載の多層構造体。
【０１２４】
４２．パラグラフ２５〜４１のいずれか１つに記載の多層構造体を含む、電子デバイスのフロントシートまたはバックシート構造体。
【０１２５】
４３．パラグラフ２５〜４１のいずれか１つに記載の多層構造体を含む、医療用または医薬品用包装構造体。
【０１２６】
４４．ＵＶ抵抗性フルオロポリマー接着剤層がＵＶ吸収剤を実質的に含まない、パラグラフ４３に記載の医療用または医薬品用包装構造体。
【０１２７】
４５．パラグラフ４４に記載の包装構造体を含む包装された医療用または医薬品用構成要素を滅菌する方法であって、包装構造体を通して、包装された構成要素にＵＶ放射線を照射するステップによる、方法。
【０１２８】
４６．多層構造体の作製方法であって、
ＵＶ抵抗性フルオロポリマー接着剤をフルオロポリマーの第１の層に塗布して多層構造体を得るステップを含む、方法。
【０１２９】
４７．フルオロポリマーの第１の層が、ポリフッ化ビニリデン（ＰＶＤＦ）、ポリフッ化ビニル（ＰＶＦ）、ポリテトラフルオロエチレン（ＰＴＦＥ）、テトラフルオロエチレンとパーフルオロメチルビニルエーテルとのコポリマー（ＰＦＡ）、エチレンテトラフルオロエチレンコポリマー（ＥＴＦＥ）、ポリクロロトリフルオロエチレン（ＰＣＴＦＥ）、エチレンクロロトリフルオロエチレンコポリマー（ＥＣＴＦＥ）、フッ素化エチレンプロピレンコポリマー（ＦＥＰ）、エチレンとフッ素化エチレンプロピレンとのコポリマー（ＥＦＥＰ）、テトラフルオロエチレンとヘキサフルオロプロピレンとフッ化ビニリデンとのターポリマー（ＴＨＶ）、テトラフルオロエチレンとヘキサフルオロプロピレンとエチレンとのターポリマー（ＨＴＥ）、またはそれらの任意の組み合わせから選択される、パラグラフ４６に記載の方法。
【０１３０】
４８．ＵＶ抵抗性フルオロポリマー接着剤が、オレフィン系部分、ヒドロキシル、エーテル部分、メタクリレート、アクリレート、エポキシド、シラン部分、リン酸部分、スルホン酸部分、またはカルボン酸部分から選択される１つ以上の部分で官能化される、パラグラフ４６または４７に記載の方法。
【０１３１】
４９．ＵＶ抵抗性フルオロポリマー接着剤が、オレフィン系部分およびヒドロキシル部分で官能化されたテトラフルオロエチレンである、パラグラフ４８に記載の方法。
【０１３２】
５０．ＵＶ抵抗性フルオロポリマー接着剤が、アルキルビニルエーテル部分およびヒドロキシル部分で官能化されたクロロトリフルオロエチレンポリマーである、パラグラフ４８に記載の方法。
【０１３３】
５１．ＵＶ抵抗性フルオロポリマー接着剤が、ポリメタクリル酸パーフルオロアルキルまたはポリアクリル酸パーフルオロアルキルである、パラグラフ４８に記載の方法。
【０１３４】
５２．ＵＶ抵抗性フルオロポリマー接着剤が、パーフルオロウレタンアルキド、パーフルオロポリエーテル、パーフルオロシラン、またはパーフルオロエポキシドである、パラグラフ４８に記載の方法。
【０１３５】
５３．ＵＶ抵抗性フルオロポリマー接着剤が、アルキルアミド、アルコキシシラン、またはホスフェート部分で官能化された官能化パーフルオロ−ポリエーテルポリマーである、パラグラフ４８に記載の方法。
【０１３６】
５４．ＵＶ抵抗性フルオロポリマー接着剤が非晶質フルオロポリマーである、パラグラフ４８に記載の方法。
【０１３７】
５５．多層構造体が少なくとも８５％の可視光透過率を有する、パラグラフ４６〜５４のいずれか１つに記載の方法。
【０１３８】
５６．可視光透過率が少なくとも９０％である、パラグラフ４６〜５４のいずれか１つに記載の方法。
【０１３９】
５７．可視光透過率が少なくとも９２％である、パラグラフ４６〜５４のいずれか１つに記載の方法。
【０１４０】
５８．ＵＶ抵抗性フルオロポリマー接着剤がＵＶ吸収剤をさらに含む、パラグラフ４６〜５４のいずれか１つに記載の方法。
【０１４１】
５９．ＵＶ吸収剤が、ベンゾフェノン、ベンゾトリアゾール、トリアジン、またはベンゾオキサジノンである、パラグラフ５８に記載の方法。
【０１４２】
６０．架橋性物質または架橋剤をＵＶ抵抗性フルオロポリマー接着剤と混合するステップをさらに含む、パラグラフ４６〜５９のいずれか１つに記載の方法。
【０１４３】
６１．架橋性物質が、アミン類、アミド類、無水物類、フェノール類、イソシアネート類、ヒドロキシル類、カルボキシル類、チタネート類、ジルコネート類、アルミネート類、プロトン供与体類、過酸化物類、シラン類、金属イオン類、水分、またはそれらの組み合わせを含有する一、二、または多官能性含有物質から選択される、パラグラフ６０に記載の方法。
【０１４４】
６２．架橋剤が、熱、圧力、水分、ｐＨ変化、ＵＶ光、過酸化物類、パーサルフェート類などの熱開始剤、感光性開始剤、γ線、電子ビーム、酸触媒、塩基触媒、金属イオン類、またはそれらの組み合わせから選択される、パラグラフ６０に記載の方法。
【０１４５】
６３．パラグラフ２５〜４１のいずれか１つに記載の構造体と、構造体を第３の層に取り付けるための取扱説明書とを含む、包装された物品。
【０１４６】
６４．真空シールされた容器または包装材料中に含まれるパラグラフ２５〜４１のいずれか１つに記載の構造体を含む、包装された物品。
【実施例】
【０１４７】
実施例１
以下の実施例によって、本発明の概念をさらに説明する。外部耐候性層としてのＥＴＦＥフィルムに、Ｄａｉｋｉｎ  Ｚｅｆｆｌｅ（登録商標）接着剤を主成分とするフルオロポリマー接着剤、およびＰＥＴフィルムを使用して、３層透明積層体を構成した。Ｚｅｆｆｌｅ（登録商標）接着剤は、入手したままで使用することも、ＰＥＴにＵＶ添加剤があらかじめ配合されていない場合に、ＵＶ放射線が下にあるＰＥＴフィルムに到達するのを遮断するために１種類以上のＵＶ吸収剤をさらに配合することもできる。一例として、４８ｇのＺｅｆｆｌｅ  ＧＫ−５７０接着剤溶液（Ｄａｉｋｉｎ  Ａｍｅｒｉｃａ）を、２５ｇの酢酸エチル溶媒で希釈し、続いて５．４ｇのＣｙａｓｏｒｂ  ＵＶ  ５４１１（Ｃｙｔｅｃｈ  Ｉｎｄｕｓｔｒｉｅｓ）を加えた。混合物を高速ミキサーで十分に混合した。６．５ｇのイソシアネート架橋性物質Ｄｅｓｕｍｏｄｕｒ  Ｎ３３００（Ｂａｙｅｒ）を希釈したＺｅｆｆｌｅ溶液に加え、再び高速ミキサーで十分に混合して最終接着剤溶液を得た。この最終接着剤溶液は光学的に透明であった。
【０１４８】
得られた配合物は、角材のドローダウンバーを使用して厚さ１０ミルの透明ポリエステル（ＰＥＴ）フィルム（韓国のＳＫＣのＳＧ００）に塗布して、約２．５ミルの未乾燥フィルム厚さを得た。コーティングされたポリエステルフィルムを、９０℃に設定したオーブンに約１５分間入れて、溶媒を蒸発させた。目標乾燥フィルム厚さは０．５ミルであった。乾燥させたＺｅｆｆｌｅがコーティングされたポリエステルフィルムを、厚さ１ミルの透明ＥＴＦＥフィルム（Ｓａｉｎｔ−Ｇｏｂａｉｎ  Ｐｅｒｆｏｒｍａｎｃｅ  Ｐｌａｓｔｉｃｓ  Ｃｏｒｐ．のＮｏｒｔｏｎ（登録商標）ＥＴＦＥフィルム）に熱積層（１２０℃）した。完成した積層体について、層間剥離強度（９０℃Ｔ型引張）試験および光透過試験（４００〜１，１００ｎｍの間の範囲の可視光）を行った。測定された剥離強度は５．７Ｎ／ｃｍであった。％光透過率は、Ｚｅｆｆｌｅ接着剤をコーティングしたＰＥＴフィルムに対する事前の実験に基づいて＞８５％と評価された。これより、ＥＴＦＥ−Ｚｅｆｆｌｅ接着剤−ＰＥＴ積層体は、光学的に透明な積層構造であることが示されている。
【０１４９】
以上の明細書において、特定の実施形態を参照しながら本発明の概念を説明してきた。しかし、当業者であれば、以下の特許請求の範囲に記載される本発明の範囲から逸脱しない種々の修正および変更が可能であることは理解されよう。したがって、本明細書および図面は、限定的な意味ではなく説明的なものであると見なすべきであり、このようなすべての修正が、本発明の範囲内に含まれることが意図される。
【０１５０】
本明細書において使用される場合、用語「含んでなる」、「含んでなること」、「含む」、「含むこと」、「有する」、「有すること」、またはそれらの他のいずれの変化形も、非排他的な包含を扱うことを意図している。たとえば、ある一連の特徴を含むプロセス、方法、物品、または装置は、それらの特徴にのみに必ずしも限定されるわけではなく、そのようなプロセス、方法、物品、または装置に関して明示されず固有のものでもない他の特徴を含むことができる。さらに、反対の意味で明記されない限り、「または」は、包含的なまたはを意味するのであって、排他的なまたはを意味するのではない。たとえば、条件ＡまたはＢが満たされるのは、Ａが真であり（または存在し）Ｂが偽である（または存在しない）、Ａが偽であり（または存在せず）Ｂが真である（または存在する）、ならびにＡおよびＢの両方が真である（または存在する）のいずれか１つによってである。
【０１５１】
本明細書および特許請求の範囲において、用語「含む」および「含んでなる」は、制限のない用語であり、「含むが、それらに限定されない」ことを意味するものと解釈すべきである。これらの用語は、より限定的な用語「から本質的になる」および「からなる」を包含している。
【０１５２】
また、本明細書に記載の要素および構成要素を説明するために不定冠詞「ａ」または「ａｎ」も使用されている。これは単に便宜的なものであり、本発明の一般的な意味を提供するために行われている。この記述は、１つまたは少なくとも１つを含むものと読むべきであり、明らかに他の意味となる場合を除けば、単数形は複数形をも含んでいる。
【０１５３】
フィルム厚さは、本明細書では「ミル」で記載されているが、１ミルは０．００１インチに等しい。
【０１５４】
特定の実施形態に関して、利益、その他の利点、および問題に対する解決法を以上に記載してきた。しかし、これらの利益、利点、問題の解決法、ならびに、なんらかの利益、利点、または解決法を発生させることもより顕著にしたりすることもある、いずれの特徴も、特許請求の範囲のいずれかまたはすべての重要、必要、または本質的な特徴であるとして解釈すべきではない。
【０１５５】
別々の実施形態の状況において、明確にするために本明細書に記載されている特定の複数の特徴は、１つの実施形態の中で組み合わせても提供できることは、本明細書を読めば、当業者には理解されよう。逆に、簡潔にするため１つの実施形態の状況において説明した種々の特徴も、別々に提供することも、任意の副次的な組み合わせで提供することもできる。さらに、ある範囲内で記載される値への言及は、その範囲内にある個々のすべての値を含んでいる。
【図１】
2013542096.tif 000003
【手続補正書】
【提出日】平成25年4月18日(2013.4.18)
【手続補正１】
【補正対象書類名】特許請求の範囲
【補正対象項目名】全文
【補正方法】変更
【補正の内容】
【特許請求の範囲】
【請求項１】
フルオロポリマーの第１の層であって、ポリフッ化ビニリデン（ＰＶＤＦ）、ポリフッ化ビニル（ＰＶＦ）、ポリテトラフルオロエチレン（ＰＴＦＥ）、テトラフルオロエチレンとパーフルオロメチルビニルエーテルとのコポリマー（ＰＦＡ）、エチレンテトラフルオロエチレンコポリマー（ＥＴＦＥ）、ポリクロロトリフルオロエチレン（ＰＣＴＦＥ）、エチレンクロロトリフルオロエチレンコポリマー（ＥＣＴＦＥ）、フッ素化エチレンプロピレンコポリマー（ＦＥＰ）、エチレンとフッ素化エチレンプロピレンとのコポリマー（ＥＦＥＰ）、テトラフルオロエチレンとヘキサフルオロプロピレンとフッ化ビニリデンとのターポリマー（ＴＨＶ）、テトラフルオロエチレンとヘキサフルオロプロピレンとエチレンとのターポリマー（ＨＴＥ）、またはそれらの任意の組み合わせから選択されるフルオロポリマーの第１の層と、
ＵＶ抵抗性フルオロポリマー接着剤層であって、前記ＵＶ抵抗性フルオロポリマー接着剤が、オレフィン系部分、ヒドロキシル、エーテル部分、メタクリレート、アクリレート、エポキシド、シラン部分、リン酸部分、スルホン酸部分、またはカルボン酸部分から選択される１つ以上の部分で官能化されるＵＶ抵抗性フルオロポリマー接着剤層と、
第３の層とを含み、前記フルオロポリマー接着剤層が前記第１の層と前記第３の層との間に存在する、多層構造体。
【請求項２】
ＵＶ抵抗性フルオロポリマー接着剤が、オレフィン系部分およびヒドロキシル部分で官能化されたテトラフルオロエチレンである、請求項１に記載の多層構造体。
【請求項３】
前記ＵＶ抵抗性フルオロポリマー接着剤が、アルキルビニルエーテル部分およびヒドロキシル部分で官能化されたクロロトリフルオロエチレンポリマーである、請求項１に記載の多層構造体。
【請求項４】
前記ＵＶ抵抗性フルオロポリマー接着剤が、ポリメタクリル酸パーフルオロアルキルまたはポリアクリル酸パーフルオロアルキルである、請求項１に記載の多層構造体。
【請求項５】
前記ＵＶ抵抗性フルオロポリマー接着剤が、パーフルオロウレタンアルキド、パーフルオロポリエーテル、パーフルオロシラン、またはパーフルオロエポキシドである、請求項１に記載の多層構造体。
【請求項６】
前記ＵＶ抵抗性フルオロポリマー接着剤が、アルキルアミド、アルコキシシラン、またはホスフェート部分で官能化された官能化パーフルオロ−ポリエーテルポリマーである、請求項１に記載の多層構造体。
【請求項７】
前記ＵＶ抵抗性フルオロポリマー接着剤が非晶質フルオロポリマーである、請求項１に記載の多層構造体。
【請求項８】
フルオロポリマーの第１の層であって、ポリフッ化ビニリデン（ＰＶＤＦ）、ポリフッ化ビニル（ＰＶＦ）、ポリテトラフルオロエチレン（ＰＴＦＥ）、テトラフルオロエチレンとパーフルオロメチルビニルエーテルとのコポリマー（ＰＦＡ）、エチレンテトラフルオロエチレンコポリマー（ＥＴＦＥ）、ポリクロロトリフルオロエチレン（ＰＣＴＦＥ）、エチレンクロロトリフルオロエチレンコポリマー（ＥＣＴＦＥ）、フッ素化エチレンプロピレンコポリマー（ＦＥＰ）、エチレンとフッ素化エチレンプロピレンとのコポリマー（ＥＦＥＰ）、テトラフルオロエチレンとヘキサフルオロプロピレンとフッ化ビニリデンとのターポリマー（ＴＨＶ）、テトラフルオロエチレンとヘキサフルオロプロピレンとエチレンとのターポリマー（ＨＴＥ）、またはそれらの任意の組み合わせから選択されるフルオロポリマーの第１の層と、
ＵＶ抵抗性フルオロポリマー接着剤層であって、前記ＵＶ抵抗性フルオロポリマー接着剤が、オレフィン系部分、ヒドロキシル、エーテル部分、メタクリレート、アクリレート、エポキシド、シラン部分、リン酸部分、スルホン酸部分、またはカルボン酸部分から選択される１つ以上の部分で官能化されるＵＶ抵抗性フルオロポリマー接着剤層とを含む、構造体。
【請求項９】
前記ＵＶ抵抗性フルオロポリマー接着剤が、オレフィン系部分およびヒドロキシル部分で官能化されたテトラフルオロエチレンである、請求項８に記載の構造体。
【請求項１０】
前記ＵＶ抵抗性フルオロポリマー接着剤が、アルキルビニルエーテル部分およびヒドロキシル部分で官能化されたクロロトリフルオロエチレンポリマーである、請求項８に記載の構造体。
【請求項１１】
前記ＵＶ抵抗性フルオロポリマー接着剤が、ポリメタクリル酸パーフルオロアルキルまたはポリアクリル酸パーフルオロアルキルである、請求項８に記載の構造体。
【請求項１２】
前記ＵＶ抵抗性フルオロポリマー接着剤が、パーフルオロウレタンアルキド、パーフルオロポリエーテル、パーフルオロシラン、またはパーフルオロエポキシドである、請求項８に記載の構造体。
【請求項１３】
前記ＵＶ抵抗性フルオロポリマー接着剤が、アルキルアミド、アルコキシシラン、またはホスフェート部分で官能化された官能化パーフルオロ−ポリエーテルポリマーである、請求項８に記載の構造体。
【請求項１４】
前記ＵＶ抵抗性フルオロポリマー接着剤が非晶質フルオロポリマーである、請求項８に記載の構造体。
【請求項１５】
多層構造体の作製方法であって、
ＵＶ抵抗性フルオロポリマー接着剤をフルオロポリマーの第１の層に塗布して多層構造体を得るステップを含み、前記ＵＶ抵抗性フルオロポリマー接着剤が、オレフィン系部分、ヒドロキシル、エーテル部分、メタクリレート、アクリレート、エポキシド、シラン部分、リン酸部分、スルホン酸部分、またはカルボン酸部分から選択される１つ以上の部分で官能化され、前記フルオロポリマーの第１の層が、ポリフッ化ビニリデン（ＰＶＤＦ）、ポリフッ化ビニル（ＰＶＦ）、ポリテトラフルオロエチレン（ＰＴＦＥ）、テトラフルオロエチレンとパーフルオロメチルビニルエーテルとのコポリマー（ＰＦＡ）、エチレンテトラフルオロエチレンコポリマー（ＥＴＦＥ）、ポリクロロトリフルオロエチレン（ＰＣＴＦＥ）、エチレンクロロトリフルオロエチレンコポリマー（ＥＣＴＦＥ）、フッ素化エチレンプロピレンコポリマー（ＦＥＰ）、エチレンとフッ素化エチレンプロピレンとのコポリマー（ＥＦＥＰ）、テトラフルオロエチレンとヘキサフルオロプロピレンとフッ化ビニリデンとのターポリマー（ＴＨＶ）、テトラフルオロエチレンとヘキサフルオロプロピレンとエチレンとのターポリマー（ＨＴＥ）、またはそれらの任意の組み合わせから選択される、方法。
【国際調査報告】
2013542096.tif 000004
2013542096.tif 000005
2013542096.tif 000006
2013542096.tif 000007